(57)【要約】接着性物質の粘着を変更するための方法が提供され、この方法は、この接着性物質をこの接着性物質の粘着を低下させるために有効な量のシクロデキストリン化合物と接触させることによる。好ましい実施形態において、この方法は、プロセス流体中の接着性汚染物質の粘着を変更するための方法であり、この方法は、１種以上の接着性物質（例えば、ピッチ、感圧性接着剤、ホットメルト物質、ラテックス、結合剤、およびこれらの組み合わせ）を含有する汚染物質粒子が分散しているプロセス流体を提供する工程；ならびにこのプロセス流体に、この接着性材料の粘着を低下させるために十分な量のシクロデキストリン化合物を添加する工程を包含する。このプロセス流体は、パルプ製紙工場内のプロセスストリーム中に存在し得る。
2008530387.tif 000002
【特許請求の範囲】
【請求項１】
接着性物質の粘着を変更するための方法であって、
該接着性物質に、該接着性物質の粘着を低下させるために有効な量の、少なくとも１種のシクロデキストリン化合物を接触させる工程、
を包含する、方法。
【請求項２】
前記接触させる工程が、水性媒体中で行われる、請求項１に記載の方法。
【請求項３】
前記水性媒体が、未使用のセルロース繊維または再生セルロース繊維、あるいは未使用のセルロース繊維と再生セルロール繊維との組み合わせをさらに含有する、請求項２に記載の方法。
【請求項４】
前記接着性物質が、ピッチ、感圧性接着剤、ホットメルト物質、ラテックス、結合剤、およびこれらの組み合わせを含有する、請求項１に記載の方法。
【請求項５】
前記接触させる工程が、パルプ製紙工場のプロセスストリーム中で行われ、そして前記接着性物質が、該プロセスストリーム中に溶解または懸濁している、請求項１に記載の方法。
【請求項６】
前記シクロデキストリン化合物が、パルパーユニットまたは白水に添加される、請求項５に記載の方法。
【請求項７】
前記シクロデキストリン化合物が、α−シクロデキストリン化合物、β−シクロデキストリン化合物、γ−シクロデキストリン化合物、これらの誘導体、およびこれらの組み合わせからなる群より選択される、請求項１に記載の方法。
【請求項８】
プロセス流体中の接着性汚染物質の粘着を変更するための方法であって、該方法は、
１種以上の接着性物質を含有する汚染物質粒子が分散しているプロセス流体を提供する工程；および
該プロセス流体に、該接着性物質の粘着を低下させるために有効な量の、少なくとも１種のシクロデキストリン化合物を添加する工程、
を包含する、方法。
【請求項９】
前記プロセス流体が、パルプ製紙工場中のプロセスストリームである、請求項８に記載の方法。
【請求項１０】
前記シクロデキストリン化合物の濃度が、乾燥固形物に基づいて表現される前記粒子１トンあたり、０．０１ポンドと１０ポンドとの間である、請求項９に記載の方法。
【請求項１１】
前記シクロデキストリン化合物の濃度が、前記プロセスストリームの体積あたり、０．０１ｐｐｍと１０，０００ｐｐｍとの間である、請求項９に記載の方法。
【請求項１２】
前記プロセス流体に、少なくとも１種のさらなる脱粘着剤を添加する工程をさらに包含する、請求項８に記載の方法。
【請求項１３】
前記少なくとも１種のさらなる脱粘着剤が、鉱物、合成化学物質または天然化学物質、あるいは酵素を含有する、請求項１２に記載の方法。
【請求項１４】
表面の湿潤性を変更するための方法であって、該方法は、
接着性物質の体積の減少または回避を必要とする材料の表面を提供する工程；および
該表面に、少なくとも１種のシクロデキストリン化合物を接触させる工程、
を包含する、方法。
【請求項１５】
前記表面が、セルロース材料、ポリマー材料、または金属材料から構成されている、請求項１４に記載の方法。
【請求項１６】
前記表面が、パルプ製紙工場中の部分加工設備である、請求項１４に記載の方法。
【請求項１７】
前記接触させる工程が、前記表面にコーティングを塗布する工程を包含する、請求項１４に記載の方法。
【発明の詳細な説明】
【技術分野】
【０００１】
（関連出願の引用）
本願は、２００５年２月１５日に出願された、米国仮出願番号６０／６５３，０５２の利益を主張し、この仮出願は、その全体が本明細書中に参考として援用される。
【０００２】
（発明の背景）
本発明は、一般に、物質の粘着を制御するための方法および組成物に関し、そしてより特定すると、接着剤、ピッチ、および他の粒子性の溶解した汚染物質またはコロイド状汚染物質の粘着を減少させて、これらの物質の有害な影響を最小にするための方法に関する。
【背景技術】
【０００３】
製紙産業において、次第に興味が増加している１つの分野は、古紙の再使用であるが、古紙から、または古紙を加工するために使用されたプロセスストリームからの、汚染物質の除去が、この古紙を再使用する能力のために重要なことである。多くの汚染物質は、紙の繊維に接着し、これによって、再生プロセスの間に問題を引き起こす。このような２つの汚染物質は、「粘着物質」および「ピッチ」として公知である。粘着物質は、一般に、通常接着剤として使用される物質を含有し、ホットメルト物質、感圧性接着剤（ＰＳＡ）、ラテックス、および結合剤が挙げられるが、これらに限定されない。ピッチとは、未使用の繊維と二次繊維との両方に関連する、パルプ化の間に木材から放出される抽出可能物質を起源とする天然成分である。
【０００４】
汚染物質は、再使用のための古紙の加工の間に、作動の問題を引き起こし得、そしてまた、製品の品質を低下させ得る。具体的には、汚染物質は、抄紙機のワイヤ、フェルト、プレスロール、および乾燥シリンダ上に堆積し得る。さらに、製紙プロセスにおける汚染物質は、繊維の結合を妨害し得、そしてウェブの破壊の頻度を増加させ得る。その結果、汚染物質は、製紙操作および製品の品質を改善する目的で、厳密に制御されなければならない。
【０００５】
粘着とは、汚染物質の接着特性をいう。汚染物質の粘着を低下させることによって、これらの汚染物質が、加工の間に抄紙機のワイヤおよび他の表面に付着する傾向が、かなり低下し得る。
【０００６】
汚染物質の粘着を低下するための以前の方法は、プロセスストリームの化学的処理と機械的処理との両方を包含する。いくつかの方法は、再パルプ化可能な接着剤または再生可能な接着剤の使用に焦点を当てる。より通常の方法は、汚染物質を修飾または脱粘着するための、化学的添加剤の使用を包含する。頻繁に、これらの化学的添加剤は、滑石のような鉱物を含有する。これらの鉱物および表面活性化学物質は、これらの汚染物質の表面に付着し、これによって、これらの汚染物質の表面特性を変更して、粘着を低下させる。しかし、不運なことに、脱粘着における鉱物の使用は、多数の欠点を提示し、これらの欠点としては、せん断に供される場合の有効性の損失、ならびに他の作動的問題および製品の品質の問題が挙げられる。他のアプローチにおいて、特定のポリマーおよび酵素が、汚染物質の粘着を低下させるために使用されているが、これらのポリマーおよび酵素の高い費用および制限された有効性は、これらのポリマーおよび酵素を、さほど望ましくないものにしている。
【０００７】
汚染物質を制御するための機械的方法としては、分散、篩い分け、および清浄化が挙げられる。分散は、汚染物質を、これらが最終製品中で不可視になるまで小さい粒子に破壊するために使用される。不運なことに、「不可視の」汚染物質の存在は、この製品が巻かれる場合に隣接する層に粘着することを排除しないので、これらの汚染物質は、依然として、製品の全体的な外観を大いに損ない得る。
【０００８】
篩および遠心分離清浄化剤もまた、粘着物質、ピッチ、および細片を、繊維ストリームから除去するために使用され得る。篩は、汚染物質と篩の穴またはスロットとの大きさおよび形状の差に基づいて、繊維を汚染物質から物理的に分離する。しかし、篩は、篩の穴より小さい汚染物質、または篩の穴を通過するために充分に変形可能である汚染物質を除去し得ないので、繊維を汚染物質から分離する際の篩の有効性が、制限される。遠心分離清浄化剤は、汚染物質の比重と繊維の比重との差に基づいて、繊維を汚染物質から分離する。しかし、汚染物質の比重と繊維の比重とが類似である場合には、分離が乏しい。
【０００９】
汚染物質の粘着を低下させるための別の方法は、例えば、Ｃｏｒｃｏｒａｎらに対する特許文献１およびＢａｎｅｒｊｅｅらに対する特許文献２に記載されるような、電気液圧式排出を包含する。しかし、この方法は、その独自の作動費用を含むさらなる資本の準備を必要とし、そして古紙を加工するための費用をかなり増加させ得る。
【００１０】
上記アプローチのうちのいくつかは、Ｍｏｒｅｌａｎｄに対する特許文献３、Ｓｈａｒｍａらに対する特許文献４、およびＭｏｒｅｌａｎｄに対する特許文献５に記載されている。
【００１１】
種々の異なる技術が、汚染物質によって引き起こされる問題に対するいくらかの軽減を与えるが、汚染物質の粘着は、作動のかなりの中断時間および製品の品質の劣化を、依然として生じる。さらに、この問題は、再生される紙に対する次第に増加している要求によって引き起こされる、上昇する費用によって悪化し、多くの工場に、強制的に、低い等級の最良設備を使用させており、この設備は、より高いレベルの汚染物質を含有し得、そして加工におけるより重大な問題を引き起こし得る。従って、汚染物質の粘着を低下させるための、単純かつ安価な方法に対する必要性が、依然として存在する。
【特許文献１】米国特許第６，５２１，１３４号明細書
【特許文献２】米国特許第６，５７２，７３３号明細書
【特許文献３】米国特許第４，８７１，７９４号明細書
【特許文献４】米国特許第６，９７７，０２７号明細書
【特許文献５】米国特許第４，９５６，０５１号明細書
【発明の開示】
【課題を解決するための手段】
【００１２】
（発明の要旨）
１つの局面において、接着性物質の粘着を変更するための方法が提供され、この方法は、この接着性物質を、この接着性物質の粘着を低下させるために有効な量のシクロデキストリン化合物と接触させる工程を包含する。この接着性物質は、例えば、ピッチ、感圧性接着剤、ホットメルト物質、ラテックス、結合剤、およびこれらの組み合わせを含有し得る。好ましい実施形態において、この接触させる工程は、水性媒体中で行われ、この水性媒体は、例えば、未使用のセルロース繊維または再生されたセルロース繊維を含有する水性媒体である。例えば、この接触させる工程は、パルプ製紙工場のプロセスストリーム中で行われ得、そしてこの接着性物質は、このプロセスストリーム中に溶解または懸濁し得る。１つの場合において、このシクロデキストリン化合物は、パルパーユニットに添加される。別の場合において、このシクロデキストリン化合物は、白水に添加され得る。１つの実施形態において、このシクロデキストリン化合物は、α−シクロデキストリン化合物、β−シクロデキストリン化合物、γ−シクロデキストリン化合物、これらの誘導体、およびこれらの組み合わせから選択され得る。あるいは、他のシクロデキストリン化合物が使用され得る。
【００１３】
別の局面において、プロセス流体中の接着性汚染物質の粘着を変更するための方法が提供され、この方法は、（ｉ）１種以上の接着性物質を含有する汚染物質粒子が分散したプロセス流体を提供する工程；および（ｉｉ）このプロセス流体に、この接着性物質の粘着を低下させるために有効な量のシクロデキストリン化合物を添加する工程を包含する。このプロセス流体は、パルプ製紙工場内のプロセスストリーム中に存在し得る。１つの実施形態において、シクロデキストリン化合物の濃度は、乾燥固形物に基づいて表現される粒子１トン当たり、０．０１ポンドと１０ポンドとの間である。別の実施形態において、シクロデキストリン化合物の濃度は、プロセスストリームの体積に基づいて、０．０１ｐｐｍと１０，０００ｐｐｍとの間である。任意の実施形態において、この方法は、このプロセス流体に、当該分野において公知である少なくとも１種のさらなる脱粘着剤（例えば、鉱物、合成化学物質もしくは天然化学物質、または酵素）を添加する工程をさらに包含する。
【００１４】
なお別の局面において、表面の湿潤性を変更するための方法が提供される。この方法は、（ｉ）接着性物質の体積の減少または回避を必要とする、材料の表面を提供する工程；および（ｉｉ）この表面を、シクロデキストリン化合物と接触させる工程を包含する。例えば、この表面は、セルロース材料、ポリマー材料、または金属材料から構成され得る。特定の実施形態において、この表面は、パルプ製紙工場における加工設備の一部である。１つの実施形態において、この接触させる工程は、この表面にコーティングを塗布する工程を包含する。
【発明を実施するための最良の形態】
【００１５】
（好ましい実施形態の詳細な説明）
粘着が望ましくない場合（例えば、プロセス設備および製品に対する有害な影響を回避するために処理される必要がある、接着性物質から形成された汚染物質粒子の場合）に、接着性物質の粘着をかなり低下させるための方法が開発された。この必要性は、再生パルプ／紙、および粘着物質の存在がかなりの追加費用をもたらさずに管理されなければならない、再生紙を含有する製品の使用において、特に急速である。一般に、接着性物質の粘着を変更するための方法は、この接着性物質に、この接着性物質の粘着を低下させるために有効な量のシクロデキストリン化合物を接触させる工程を包含する。有利なことに、シクロデキストリン化合物は、例えば、シクロデキストリン化合物の、特製販売の化学物質ではなく大量販売の化学物質としての分類、および多量のシクロデキストリン化合物の市販の供給源（例えば、Ｗａｃｋｅｒ  Ｃｈｅｍｉｃａｌ  Ｃｏｍｐａｎｙ）からの利用可能性に起因して、一般に、従来のポリマーアプローチまたは酵素アプローチよりもかなり安価である。
【００１６】
１つの特定の局面において、これらの方法は、プロセス流体中の接着性汚染物質の粘着を変更するために使用され、これらの方法は、（ｉ）１種以上の接着性物質を含有する汚染物質粒子が分散した、プロセス流体を提供する工程；および（ｉｉ）このプロセス流体に、この接着性物質の粘着を低下させるために有効な量のシクロデキストリン化合物を添加する工程を包含する。別の局面において、これらの方法は、表面の湿潤性を変更するために使用され、そしてこれらの方法は、（ｉ）接着性物質の堆積を減少または回避することを必要とする材料の表面を提供する工程；および（ｉｉ）この表面を、シクロデキストリン化合物と接触させる工程を包含する。これらの方法は、紙または製紙工場のストリーム中に存在する接着性汚染物質の粘着を低下させて、プロセス中およびプロセス設備上の天然接着性物質または合成接着性物質（すなわち、粘着物質）の制御を改善するために、特に有用である。
【００１７】
本明細書中で使用される場合、用語「接着性物質」とは、当該分野において公知である本質的に任意の合成接着剤または天然接着剤をいい、これらとしては、合成接着剤（例えば、（ポリマー）ホットメルト物質、感圧性接着剤（ＰＳＡ）、ラテックス、および結合剤）、ならびに天然接着剤（例えば、ピッチであり、これは、パルプ化の間に放出される木材の抽出可能物質を起源とする）が挙げられるが、これらに限定されない。この接着性物質は、プロセスストリーム中に、溶解または懸濁（例えば、マクロ粒子またはミクロ粒子として）し得る。この接着性物質は、パルプ製紙工場のプロセスストリーム中に溶解または懸濁し得る。
【００１８】
本明細書中で使用される場合、用語「シクロデキストリン化合物」とは、１→４で結合した５個以上のα−Ｄ−グリコピラノシド単位からなるオリゴ糖類のファミリーの、任意の化合物をいう。代表的なシクロデキストリン化合物は、１つの環内に６個と８個との間のグルコースモノマーを含む。α−シクロデキストリン化合物は、６個のグルコピラノース単位を含み、β−シクロデキストリン化合物は、７個のグルコピラノース単位を含み（図１に図示される）、そしてγ−シクロデキストリン化合物は、８個のグルコピラノース単位を含む。好ましい実施形態において、このシクロデキストリン化合物は、α−シクロデキストリン化合物、β−シクロデキストリン化合物、γ−シクロデキストリン化合物、これらの誘導体、およびこれらの組み合わせから選択され得る。
【００１９】
天然に存在する３つのシクロデキストリン化合物が、最も通常であるが、５個程度に少ないグルコピラノース単位を含むシクロデキストリン化合物から、１５０個もの多くのメンバーの環状オリゴ糖類もまた、同定されている。代表的に、シクロデキストリン化合物の構造は、比較的疎水性のコアおよび親水性の外部を有する。この親水性の外部は、このシクロデキストリン化合物およびその複合体に、水溶性を付与する。シクロデキストリン化合物の官能基は、このシクロデキストリン化合物の特性を変更するために、誘導体化され得る。
【００２０】
シクロデキストリン化合物の独特の構造は、疎水性分子と複合体を形成する能力を付与する。この独特の構造は、シクロデキストリン化合物が、汚染物質の粘着を低下または排除し得ると考えられる。シクロデキストリン化合物の独特の構造は、伝統的に使用されている化学物質とは異なる機構を利用して、物質の粘着を低下または排除する。従って、伝統的な化学的添加剤は、物質の粘着を低下または排除するために、シクロデキストリン化合物と組み合わせて使用され得る。従って、物質の粘着を変更するための方法は、第二の化学物質をこの物質に添加する工程をさらに包含し得、この第二の物質は、鉱物、天然化学物質、合成化学物質、および酵素からなる群より選択されるメンバーを含有する。
【００２１】
この方法の好ましい実施形態において、接触させる工程は、水性媒体中で行われる。この媒体は、未使用のセルロース繊維または再生セルロース繊維、あるいは未使用のセルロース繊維と再生セルロース繊維との組み合わせを、さらに含有し得る。例えば、この接触させる工程は、パルプ製紙工場のプロセスストリーム中で実施され得、そして接着性物質は、このプロセスストリーム中に溶解または懸濁し得る。１つの場合において、シクロデキストリン化合物は、パルパーユニットに添加される。別の場合において、シクロデキストリン化合物は、白水に添加される。１つの実施形態において、シクロデキストリン化合物の濃度は、乾燥固形物を基準として表現される粒子１トンあたり、０．０１ポンドと１０ポンドとの間である。別の実施形態において、シクロデキストリン化合物の濃度は、プロセスストリームの体積に基づいて、０．０１ｐｐｍと１０，０００ｐｐｍとの間である。任意の実施形態において、この方法は、このプロセス流体に、当該分野において公知である少なくとも１種のさらなる脱粘着剤（例えば、鉱物、合成化学物質もしくは天然化学物質、または酵素）を添加する工程をさらに包含する。
【００２２】
シクロデキストリン化合物は、数種の異なる様式および形態のいずれかで、接着性物質と接触させられ得る。シクロデキストリン化合物は、単独で、接着性物質を含有する流体に導入され得るか、あるいは溶媒または非溶媒を用いた希薄溶液もしくは濃厚溶液、または希薄懸濁液もしくは濃厚懸濁液中で、導入され得る。１種以上のシクロデキストリン化合物が、接着性物質を含有する流体と、１種以上のさらなる成分を含有する組成物の形態で、接触させられ得る。この組成物は、接着性物質を含有する流体中に、単一の時点または複数の時点で、連続的な様式または不連続な様式で、導入され得る。例えば、この組成物は、パルプ製紙工場のプロセスストリームに、計量ポンプを使用して導入され得るか、またはこの組成物は、重力によって供給され得る。
【００２３】
別の局面において、プロセス流体中の接着性汚染物質の粘着を変更するための方法が提供され、この方法は、（ｉ）１種以上の接着性物質を含有する汚染物質粒子が分散しているプロセス流体を提供する工程；および（ｉｉ）このプロセス流体に、この接着性物質の粘着を低下させるために有効な量のシクロデキストリン化合物を添加する工程を包含する。
【００２４】
なお別の局面において、シクロデキストリン化合物で表面を処理することによって、表面の湿潤性を変更し、例えば、この表面を、望ましくない接着性物質の体積または蓄積から保護するための方法が、提供される。この方法は、（ｉ）接着性物質の堆積を減少または回避する必要がある材料の表面を提供する工程；および（ｉｉ）この表面を、シクロデキストリン化合物と接触させる工程を包含する。例えば、この表面は、ポリマー、セルロース繊維材料、または金属材料から構成され得る。特定の実施形態において、この表面は、パルプ製紙工場の加工設備の部品の一部（例えば、流体と接触する表面）である。１つの実施形態において、接触させる工程は、この表面にコーティングを塗布する工程を包含する。
【００２５】
本発明は、以下の非限定的な実施例を参照することによって、さらに理解され得る。
【実施例】
【００２６】
（実施例１）
粘着に対するシクロデキストリン化合物の効果を、シクロデキストリン化合物を添加した接着剤とシクロデキストリン化合物を添加しない接着剤との両方を使用して、測定した。シクロデキストリン化合物（α−およびγ−）を、Ｗａｃｋｅｒ  Ｃｈｅｍｉｃａｌ  Ｃｏｒｐｏｒａｔｉｏｎから入手した。Ｃａｒｂｏｔａｃ  ２６２０７（感圧性接着剤の代表的な調合物）は、製紙産業において通常使用されるような接着剤のファミリーの代表である。これらの接着剤は、郵送ラベル、切手、および軽い圧力の付与によって表面に代表的に付着される他の製品を介して、供給原料に入る。これらの接着剤は、再パルプ化操作の間に再生紙から外され、そしてプロセスストリームに入る。
【００２７】
水中０．１重量％のＣａｒｂｏｔａｃの懸濁液を、水中０．１重量％のα−シクロデキストリン化合物、β−シクロデキストリン化合物、またはγ−シクロデキストリン化合物の懸濁液と混合した。５００ｍＬの混合物を１ｍＬまで煮詰め、２滴の小さい液滴をステンレス鋼試験片に載せ、そしてこれらの液滴をフィルム状に広げることにより、フィルムを調製した。これらの試験片を、室温で一晩維持し、次いで、３０℃で６時間乾燥させた。調製したフィルムの粘着を、種々の温度で、Ｐｏｌｙｋｅｎ粘着試験機（Ｔｅｓｔｉｎｇ  Ｍａｃｈｉｎｅｓ  Ｉｎｃ．，Ｉｓｌａｎｄｉａ，ＮＹ）を用いて、Ｋｏｓｋｉｎｅｎら、「Ｓｅｎｓｏｒ  ｆｏｒ  Ｍｉｃｒｏｓｔｉｃｋｉｅｓ」Ｔａｐｐｉ  Ｊ．，２（４）（２００３）（これは、本明細書中に参考として援用される）によって記載されたプロセスを使用して、測定した。その結果を、４０℃に対して補間した。
【００２８】
このフィルムの乾燥した表面上の水滴の接触角もまた、測定した。この接触角は、この表面の疎水性の尺度であり、これは、この表面の粘着に影響を与え得る特性である。この接触角はまた、表面の湿潤性の尺度である。接触角が低いほど、その表面はより湿潤性が高い。
【００２９】
表１は、シクロデキストリン化合物で感圧性接着剤フィルムを処理することの効果を示す。これらの結果は、シクロデキストリン化合物を感圧性接着剤フィルムに添加することにより、ほぼ完全に、粘着を排除することを示す。さらに、シクロデキストリンで処理された感圧性接着剤フィルムは、水で容易に洗い流され、一方で、処理されていない感圧性接着剤フィルムは、試験片から除去することが困難であった。
【００３０】
これらの結果はまた、シクロデキストリンを感圧性接着剤フィルムに添加することにより、表面の接触角が減少したことを示す。湿潤性は、粘着に寄与する要因であり、そしてシクロデキストリンで処理された感圧性接着剤フィルムについての接触角の減少は、この表面の低下した粘着と一致する。これらの結果は、粘着を低下させる際のシクロデキストリン化合物の有利な影響を明らかに示し、そしてその説明を与える。
【００３１】
【表１】
2008530387.tif 000003
（実施例２）
シクロデキストリン化合物誘導体が粘着を低下させる能力を、シクロデキストリン化合物誘導体を添加した接着剤とシクロデキストリン化合物誘導体を添加しない接着剤との両方の粘着を測定することによって、決定した。Ｃａｒｂｏｔａｃ  ２６１７１（感圧性接着剤の別の調合物）は、製紙産業において通常使用されるような接着剤のファミリーの代表である。以下の７種のシクロデキストリン化合物誘導体を、Ｗａｃｋｅｒ  Ｃｈｅｍｉｃａｌ  Ｃｏｒｐｏｒａｔｉｏｎから入手した：メチル−β−シクロデキストリン（Ａ）、２−ヒドロキシプロピル−α−シクロデキストリン（Ｂ）、２−ヒドロキシプロピル−β−シクロデキストリン（Ｃ）、２−ヒドロキシプロピル−γ−シクロデキストリン（Ｄ）、α−シクロデキストリン（Ｅ）、β−シクロデキストリン（Ｆ）、およびγ−シクロデキストリン（Ｇ）。
【００３２】
水中０．１重量％のＣａｒｂｏｔａｃ  ２６１７１の懸濁液１グラムを、様々な量のシクロデキストリン化合物溶液（すなわち、Ａ、Ｂ、Ｃ、Ｄ、Ｅ、ＦおよびＧ）と混合し、溶液中のシクロデキストリン化合物の最終濃度が、０％と５％との間になるようにした。各混合物１ｍＬを、ステンレス鋼試験片に載せ、フィルム状に広げ、そしてオーブンで、６０度で３０分間乾燥させて、この表面上にフィルムを形成した。このフィルムの粘着を、種々の温度で、実施例１において記載された方法と同じ方法を使用して測定し、そして４０℃に対して補間した。
【００３３】
表２は、シクロデキストリン化合物で感圧性接着剤フィルムを処理することの効果を示す。この接着剤フィルムの粘度は、各シクロデキストリン化合物の存在下で、明らかに低下する。類似の粘着低下レベルを達成するために必要とされるシクロデキストリン化合物の量は、様々なシクロデキストリン化合物誘導体の間で異なるが、これらの結果は、シクロデキストリン化合物誘導体が粘着を低下させる能力が、いずれの１つのシクロデキストリン化合物誘導体にも限定されず、試験された全てのシクロデキストリン化合物にわたって維持されたことを明らかに示す。
【００３４】
【表２】
2008530387.tif 000004
（実施例３）
原子間力顕微鏡を使用して、先の実施例において議論された結果を別々に検証した。Ｃａｒｂｏｔａｃ  ２６２０７（標準的な接着剤調合物）を、ステンレス鋼プレートに塗布し、そして乾燥させて、滑らかなフィルムにした。１つのプレートを、３％β−シクロデキストリン化合物溶液に短時間浸漬し、そして乾燥させた。測定を、処理されていないフィルムと、シクロデキストリンで処理されたフィルムとの両方に対して、従来の原子間力顕微鏡（Ａｓｙｌｕｍ  Ｒｅｓｅａｒｃｈ，Ｓａｎｔａ  Ｃａｒｂａｒａ，ＣＡから購入した）を使用して行った。試験されるべき表面にプローブチップが近付けられ、そしてこの表面に引きつけられる場合の、このプローブのチップの撓みを測定することによって、原子間力の測定を行った。このチップの撓みを、このチップが表面から引き離される場合にもまた測定する。
【００３５】
図２は、処理されていないサンプルの撓みを図示する。上の曲線は、チップが表面の方へと移動する場合の撓みを示し、そして下の曲線は、チップが表面から離れて移動する場合の撓みである。これらの２つの曲線は、形状が異なる。なぜなら、プローブチップは、表面から物質を拾い上げ、弛緩曲線を変形させるからである。
【００３６】
図３は、シクロデキストリンで処理されたサンプルについての、接近曲線および弛緩曲線を図示する。上の曲線は、接近曲線であり、そして下の曲線は、弛緩曲線である。処理されていないサンプルとは異なり、これらの接近曲線および弛緩曲線は、形状が非常に類似している。なぜなら、処理されたサンプルの表面は、粘着性ではないので、材料がチップに移動しないからである。これらの結果は、シクロデキストリン化合物が、表面フィルムの形成後でさえも、表面の粘着を変更させる能力を実証する。
【００３７】
（実施例４）
粘着性汚染物質の挙動に対するβ−シクロデキストリン化合物の影響を、作動中の紙再生工場において、実物大の試験で決定した。β−シクロデキストリン化合物（Ｗａｃｋｅｒ  Ｃｈｅｍｉｃａｌ  Ｃｏｐｏｒａｔｉｏｎから入手した）を、パルパー内で５０ｐｐｍの濃度に達するまで、パルパーに添加した。プロセス水のサンプルを、紙再生工場の一次の粗い篩（再パルパー後のプロセスにおける初期の位置）の供給物から収集した。これらの水サンプルを、金属試験片上で乾燥させ、そして先に記載された方法を使用して、粘着を測定した。入ってくる古紙に新聞と雑誌との異なる混合物を含む２つの型の炉を試験した。
【００３８】
古紙の第一の混合物について、１０４重量グラムという粘着測定のベースライン値（未処理）は、β−シクロデキストリン化合物で処理すると、２０重量グラムまで低下した。古紙の第二の混合物について、５４重量グラムという粘着測定のベースライン値（未処理）は、シクロデキストリン化合物で処理すると、０重量グラムまで低下した。これらの結果は、シクロデキストリン化合物が、実物大の作動中の紙再生設備のプロセスストリーム中に存在する成分の粘着のかなりの低下を引き起こしたことを、明らかに示す。重要なことには、試験された物質の粘着は、必ずしも、合成接着剤のみに由来するものではない。古紙は、天然接着剤および合成接着剤、ならびにウッドピッチが挙げられる、複数の物質を含有する。従って、これらの結果は、シクロデキストリン化合物が、多成分の凝集物の粘着を効果的に低下させることを示す。
【００３９】
本明細書中で引用される刊行物は、参考として援用される。本明細書中に記載される方法およびデバイスの改変およびバリエーションは、上記詳細な説明から、当業者に明らかである。このような改変およびバリエーションは、添付の特許請求の範囲の範囲に入ることが意図される。
【図面の簡単な説明】
【００４０】
【図１】図１は、β−シクロデキストリン化合物の構造の図である。
【図２】図２は、未処理の物質についての原子間力顕微鏡チップの撓みの図である。
【図３】図３は、シクロデキストリン化合物で処理された物質についての、原子間力顕微鏡チップの撓みの図である。
【図１】
2008530387.tif 000005
【図２】
2008530387.tif 000006
【図３】
2008530387.tif 000007
【国際調査報告】
2008530387.tif 000008
2008530387.tif 000009